透明な光学素子を製造する方法であって、表面に少なくとも一つの開口セルを備える光学素子を提供する工程aと、上記表面の湿潤性を向上させるために、上記セルを表面処理する工程bと、好ましくは水と水溶性アルコールとの混合物であり、より好ましくは水とエタノールとの混合物である有機水性溶媒と、重量平均分子量が10000g/モル以上であり、より好ましくは30000~1000000g/モルである、上記溶媒に可溶な少なくとも一つの有機ポリマーと、C1~C3アルキルトリC1~C3アルコキシシラン、テトラC1~C3アルコキシシラン、およびこれらの混合物を構成するグループから選ばれる少なくとも一つのアルコキシシランとを含む溶液を用意する工程cと、ゾルを得るために、上記溶液に酸加水分解触媒または塩基加水分解触媒を加える工程dと、上記ゾルのゲル点が達成される前に、事前に処理された上記セルに上記ゾルを堆積し、かつ、上記ゾルが満たされた上記セルを、フィルムを用いて密封する工程eと、上記ゲルを成熟させるために、上記光学素子を、15分間から5時間の間、アルコール雰囲気に保持する工程fと、アルコール溶媒中において、上記セルを密封している上記フィルムを除去する工程gと、エアロゲルを得るように、オートクレーブ中において、上記セルに含まれる上記ゲルを超臨界乾燥する工程hとを備えている方法。上記光学素子、好ましくは光学レンズは、上記光学素子の表面にいくつかの開口セルを備えており、上記セルの上記開口のもっとも大きな寸法は、10μmマイクロメータから10000μmの間であり、好ましくは、50μmから500μmの間である請求項1に記載の方法。上記工程bにおいて、低圧酸素プラズマを用いて上記表面処理が行われる請求項1または2に記載の方法。上記溶液に含まれる上記ポリマーは、ポリ酢酸ビニル、ポリビニルアルコール、ポリ酢酸ビニル-ビニルアルコール共重合体、ポリオキシエチレン、ポリオキシプロピレン、およびこれらの混合物を構成するグループから選ばれ、好ましくは上記ポリマーはポリ酢酸ビニルである請求項1~3のいずれか1項に記載の方法。上記溶液に含まれるアルコキシシランは、テトラメトキシシランである請求項1~4のいずれか1項に記載の方法。上記工程dの終わりに得られる上記ゾルは、0.5~20の重量、好ましくは2~15の重量のポリ酢酸ビニルと、20~60の重量のテトラメトキシシランとを備えており、上記溶媒は、水/エタノールの混合物である請求項1~5のいずれか1項に記載の方法。上記工程dの終わりに得られる上記ゾルは、コロイドシリカ粒子および導電性粒子から選ばれる添加物も備えており、上記導電性粒子は、好ましくは、インジウム鉛酸化物ITO粒子、鉛酸化物粒子、および、特には金粒子または銀粒子である金属粒子から選ばれる請求項1~6のいずれか1項に記載の方法。上記乾燥工程hは、超臨界CO2を用いて行われる請求項1~7のいずれか1項に記載の方法。上記工程hの後において、上記光学素子を取り除く前に、乾燥が行われた上記オートクレーブを、無水物ガスを用いてパージする工程iも備えている請求項1~8のいずれか1項に記載の方法。上記工程hの終わりまたは追加の上記工程iの終わりにおいて得られる上記光学素子を、環境の湿度が制御されたチャンバーに配置する工程jも備えている請求項1~9のいずれか1項に記載の方法。請求項1~10のいずれか1項に記載の方法によって得ることができる透明光学素子。請求項11に記載の光学素子を含浸する方法であって、上記光学素子の少なくとも一つの上記セルに含まれる上記エアロゲルに液体を含浸する工程と、上記セルの中身を外部環境から隔離しかつ保護する手段を用いて、含浸された上記セルを密封する工程とを備えている方法。請求項12に記載の方法を用いて得ることができる、含浸された透明光学素子。実施例本発明に係る方法は、ガラスまたはPET製の基板を備え、ガラススライドに接着された光学素子を用いることによって、例示される。基板の表面は、並列された網目状の六角形状の、開口が200μm前後であるセルによって覆われている。セルは、互いに平行でありかつ基板に垂直な、高さ20μmの光硬化樹脂壁によって互いに分離されている。図1は、六角形上のセルが見られる光学素子の、光学顕微鏡によって撮影された写真である。1比較例エタノール体積の50およびテトラメトキシシランTMOS、体積の33を、撹拌しながらサンプルチューブに導入した。10分間混合したあと、水酸化アンモニウム5×10-2モル/L、体積の17を、強く撹拌させながら混合物に加えた。ゾルのゲル時間は、それゆえ、15分前後で形成された。ゾルの液滴を、光学素子におけるセルの面に堆積した。PETフィルムのシートを上部に載せ、ローラーを用いて、セルをカプセル化するように、光学素子の上面をPETフィルムのシートでラミネートした。水酸化アンモニウムをTMOS溶液に加えてから、15分以下でラミネートを行った。セル内でカプセル化されたゲルを備える光学素子を、オートクレーブに導入した。オートクレーブを、5°Cから10°Cの間の温度まで冷やした。それから液体CO2をオートクレーブのチャンバーに導入し、圧力を60バールに達するように徐々に高めた。次に、オートクレーブの温度を、室温まで高めた。ゲルの孔に捉えられた溶媒をCO2が置き換えたとき、圧力および温度を31.5°Cおよび75バールに達するまで高めた。最後に、オートクレーブを大気圧に戻し、それから室温に戻した。それから光学素子をオートクレーブから取り出し、PETフィルムを慎重に取り除いた。図2は、比較例に上述した方法によって得られたエアロゲルが満たされたセルを備える光学素子の、光学顕微鏡によって撮影した写真である。すべてのセルにおけるエアロゲルに割れ目があることが観察される。加えて、この図では、エアロゲルがセルの壁から外れていることが見られる。2本発明に基づく例並列された六角形のセルを備える光学素子に対し、ラジオ周波数酸素プラズマ表面処理を、90秒間、施した酸素の流率=200ml/分、圧力=15mmHgすなわち2kPa前後、室温。重量平均分子量Mwが約167000g/モル供給者によるデータのポリ酢酸ビニルPVAcを用いた。PVAcを96エタノールに溶かした。溶媒中のポリマーの完全な溶解には、超音波と強力な機械的撹拌とを交互に1~4時間行う必要があった。得られた溶液は、1重量のPVAcを備えている。このPVAc体積の50の水溶性アルコール溶液およびテトラメトキシシランTMOS、重量の33を、撹拌しながらサンプルチューブに導入した。10分間混合したあと、水酸化アンモニウム5×10-2モル/L、体積の17を、強く撹拌させながら混合物に加えた。ゾルのゲル時間は、それゆえ、9分前後で形成された。ゾルの液滴を、光学素子におけるセルの面に堆積した。PETフィルムのシートを上部に載せ、ローラーを用いて、セルをカプセル化するように、光学素子の上面をPETフィルムのシートでラミネートした。水酸化アンモニウムをTMOS溶液に加えてから、9分以下でラミネートを行った。セル内でカプセル化されたゲルを備える光学素子を、アルコール蒸気が飽和した環境のチャンバーに導入した。ゲルを2時間、この環境に放置した。オートクレーブを、5°Cから10°Cの間の温度まで冷やした。この間、光学素子を液体の純エタノールに浸し、PETフィルムを取り除いた。セル内にカプセル化されたゲルを備える光学素子を、冷えたオートクレーブに配置した。それから、液体CO2をオートクレーブのチャンバーに導入し、圧力を60バールに達するように徐々に高めた。次に、オートクレーブの温度を、室温に至るまで戻した。ゲルの孔に捉えられた溶媒をCO2が置き換えたとき、圧力および温度を31.5°Cおよび75バールに達するまで高めた。最後に、オートクレーブを大気圧に戻し、それから室温に戻した。開ける前に、アルゴンを用いて、オートクレーブをゆっくりとパージした。それから光学素子をオートクレーブから取り出し、吸引下の乾燥機に配置した。図3は、上述した本発明に係る方法によって得られたエアロゲルが満たされたセルを備える光学素子の、光学顕微鏡によって撮影した写真である。セル璧からのエアロゲルの脱離は、実質的に全く現れていないことが観察される。同様に、視認可能な割れ目はより少ない。より濃度の高いPVAcを含む三つの新たな光学素子を製造するために、同様の手法を続けた。上述した例では、最初の水溶性アルコールにおいて重量の1だったPVAcを、重量の5に、次に重量の10に、最後には重量の20にした。加水分解触媒を加えた後の、製造されたゾルの構成は、以下の通りである。得られた光学素子を、光学顕微鏡で撮影した写真として、図4、図5、および図6に示す。エアロゲルにはもはやまったく割れ目が無く、かつ、エアロゲルはセルの壁に付着していることが観察される。得られたさまざまなエアロゲルのヤング率を、バーコビッチダイヤモンドチップを用いたナノインテンデーション技術によって測定した。浸入深さの関数として、加えた力を測定しかつ記録した。ヤング率は、従来のOliverPharr法によって除荷曲線から決定した。この方法によると、上述した方法によってPVAc無しで得られたエアロゲルのヤング率は、50MPaである。発明者らは、PVAcを加えると、ヤング率を向上させる効果が得られることを観察した。セルに重量の2.1のPVAcを加えると、エアロゲルのヤング率は、80MPaの値に到達した。したがって、PVAcを加えると、エアロゲルの割れ目耐性を改善することができる。3含浸試験PVAcの濃度が、開始時の96エタノール溶液において重量の20である、上述のように得られたエアロゲルを備える光学素子を対象に、IntasPharmaceuticalLtdから入手できるSilOil登録商標を用いた含浸試験を行った。SilOil登録商標は、ポリジメチルシロキサンによって構成されている。この液体を浸透させても、視認可能な割れ目はまったく観察されなかった。したがってエアロゲルは、液体が孔に浸透することによって生ずる毛細管張力に耐えるに十分な固体である。六角形上のセルが見られる光学素子の、光学顕微鏡によって撮影された写真である。比較例に上述した方法によって得られたエアロゲルが満たされたセルを備える光学素子の、光学顕微鏡によって撮影した写真である。上述した本発明に係る方法によって得られたエアロゲルが満たされたセルを備える光学素子の、光学顕微鏡によって撮影した写真である。得られた光学素子を光学顕微鏡で撮影した写真である。得られた光学素子を光学顕微鏡で撮影した写真である。得られた光学素子を光学顕微鏡で撮影した写真である。